【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
コート膜付き眼鏡レンズの作製方法であって、
プラスチックレンズ基材の上層に、前記プラスチックレンズ基材と接する、ウレタン系、オレフィン系、アクリル系、及びエポキシ系の群の中から選択される水分散系樹脂を含む接着層と、前記接着層の上層に、前記接着層と接するコート膜と、を形成するステップと、
前記接着層及び前記コート膜を形成した前記プラスチックレンズ基材を１００℃以上１３０℃以下の温度で熱処理するステップと、を備え、
前記熱処理の前記温度を含む熱処理条件は、前記接着層及び前記コート膜を形成して前記熱処理を施すことにより予め作製したコート膜付き眼鏡レンズにせん断力を与えたときに、前記コート膜及び前記接着層が剥がれる剥離大きさに基づいて設定される、ことを特徴とするコート膜付き眼鏡レンズの作製方法。
【請求項２】
前記プラスチックレンズ基材の屈折率は、１．６０以下である、請求項１に記載のコート膜付き眼鏡レンズの作製方法。
【請求項３】
前記プラスチックレンズ基材の材料は、アミノ基、アミド基、ヒドロキシ基、カルボキシ基、ウレア基、及び、ウレタン結合のうち、少なくともいずれか１つを含む、請求項１または２に記載のコート膜付き眼鏡レンズの作製方法。
【請求項４】
前記プラスチックレンズ基材の材料は、ウレタンとウレアの共重合体、又はポリカーボネートである、請求項１または２に記載のコート膜付き眼鏡レンズの作製方法。
【請求項５】
前記コート膜及び前記接着層は、シランカップリング剤を含む、請求項１〜４のいずれか１項に記載のコート膜付き眼鏡レンズの作製方法。
【請求項６】
前記眼鏡レンズの外周部の端部から中心に向かって剥がれる長さを、前記剥離大きさとして用いる、請求項１〜５のいずれか１項に記載のコート膜付き眼鏡レンズの作製方法。
【請求項７】
前記せん断力は、温度５０〜７０℃で、吐出圧力０．６ＭＰａ〜１．０ＭＰａの水を、前記眼鏡レンズの外周部の端部から外側に１０〜１５ｍｍ離間した位置から、前記端部の側に向けて吹き付けることにより生じる力である、請求項１〜６のいずれか１項に記載の眼鏡レンズの作製方法。
【請求項８】
前記せん断力を５〜１５秒の時間範囲うちの一定の時間継続して付与したときに、前記コート膜及び前記接着層が、前記中心に向かって剥がれる長さが２ｍｍ以下となるように、前記熱処理条件が設定されている、請求項７に記載のコート膜付き眼鏡レンズの作製方法。
【請求項９】
前記コート膜は、フォトクロミック色素を含む調光膜である、請求項１〜８のいずれか１項に記載の眼鏡レンズの作製方法。
【請求項１０】
前記コート膜は、スピンコートによりコーティングされたものである、請求項１〜９のいずれか１項に記載の眼鏡レンズの作製方法。
【請求項１１】
前記接着層は、スピンコートによりコーティングされたものである、請求項１〜９のいずれか１項に記載の眼鏡レンズの作製方法。
【請求項１２】
眼鏡レンズのコート膜密着性能の評価方法であって、
プラスチックレンズ基材の上層に、
ウレタン系、オレフィン系、アクリル系、及びエポキシ系の群の中から選択される水分散系樹脂を含む接着層と、
前記接着層と接するコート膜と、
を形成するステップと、
前記接着層及び前記コート膜を形成した前記プラスチックレンズ基材を１００℃以上１３０℃以下の温度で熱処理するステップと、
前記接着層及び前記コート膜を形成した前記プラスチックレンズ基材の外周部に、レンズ表面に略平行な方向から、所定吐出圧力の高圧水を所定時間吹き付けることによって、前記接着層及び前記コート膜にせん断力を与えるステップと、
前記接着層および前記コート膜の、前記プラスチックレンズ基材からの剥離の存在しないこと、または剥離の大きさによって、密着性を評価するステップと、
を有する、
眼鏡レンズのコート膜密着性能の評価方法。
【請求項１３】
前記コート膜は、フォトクロミック色素を含む調光膜である、請求項１２に記載の眼鏡レンズのコート膜密着性能の評価方法。
【手続補正２】
【補正対象書類名】明細書
【補正対象項目名】００１８
【補正方法】変更
【補正の内容】
【００１８】
【図１】（ａ），（ｂ）は、玉型加工をする前の眼鏡レンズとレンズ表面に与えるせん断力を説明する図である。
【図２】（ａ），（ｂ）は、一実施形態で用いる剥離評価試験を行ったときの結果の一例を示す図である。
【図３】接着層を形成する水分散系樹脂の熱分析の中、電気測定法で測定して得られるＤＴＡ曲線の一例を示す図である。
【手続補正３】
【補正対象書類名】明細書
【補正対象項目名】００２０
【補正方法】変更
【補正の内容】
【００２０】
従来のコート膜および接着層の剥離評価試験では、眼鏡レンズの表面に傷を意図的に施して、コート膜の剥がれを観察するが、本実施形態では、眼鏡レンズ表面に傷を付けることなく、膜剥がれの評価を行う。特に、傷を付けることなく、コート膜及び接着層にせん断力を与えることができるので、眼鏡レンズの端部における剥離を評価することができる他、コート膜や接着層に傷が一端ついた時、この傷からせん断力を受けて剥離し易くなる程度を知ることができる。
ＪＩＳ  Ｋ５６００におけるクロスハッチ法では、コート膜や接着層を、レンズ基材からレンズ面に対して垂直方向に引き剥がす力を与えて剥離の評価を行うが、眼鏡を使用する際に、眼鏡使用者は、レンズ基材からコート膜を引き剥がすように垂直方向に力を与えることはなく、レンズ表面上の異物をふき取る場合のように、布等で表面を擦る場合が多く、コート膜にせん断力を与える場合が殆どである。また、眼鏡レンズを研磨する場合も、一方のレンズ表面を押さえながら他方のレンズ表面を研磨するが、この場合もコート膜にせん断力を与える。したがって、せん断力に対する接着層やコート膜のレンズ基材に対する剥離評価が、眼鏡レンズの使用における接着層やコート膜の密着性の耐久性に対応する。
本実施形態の接着層やコート膜のレンズ基材に対する剥離評価は、せん断力を与えた場合の剥離大きさに基づいて評価する。剥離評価を行う眼鏡レンズは、例えば、実際の眼鏡の使用条件を再現する加速処理を施したものを用いることが好ましい。
【手続補正４】
【補正対象書類名】明細書
【補正対象項目名】００３４
【補正方法】変更
【補正の内容】
【００３４】
図１（ａ），（ｂ）は、眼鏡レンズ１０とレンズ表面に与えるせん断力ＳＦを説明する図である。眼鏡レンズ１０は、研磨及び玉型加工をする前のものである。
図１（ａ）に示すように、眼鏡レンズ１０は、湾曲している。湾曲した凸状のレンズ表面上に、接着層１４及び調光膜１６が形成されている。
せん断力ＳＦは、例えば、図１（ｂ）に示すように、高圧水（所定の吐出圧力の水）Ｗを噴出させ、高圧水Ｗを眼鏡レンズ１０の外周部の端部に近いレンズ表面に略平行な方向に吹き付けることで、調光膜１６及び接着層１４にせん断力ＳＦを与えることができる。
【手続補正５】
【補正対象書類名】明細書
【補正対象項目名】００３５
【補正方法】変更
【補正の内容】
【００３５】
特に、眼鏡レンズ１０の端部には、高圧水Ｗが直接吹き付けられて大きなせん断力を受けるので剥離の起点となり易い。また、レンズ表面は、凸状な曲面を有しているので、眼鏡レンズの端部のレンズ表面に略平行な方向に高圧水Ｗを吹き付けたとしても、高圧水Ｗは完全な平行な流れではないので、内側部分のレンズ表面では高圧水Ｗは傾斜角度をつけてレンズ表面に衝突する。この傾斜角度によって、内側部分のレンズ表面では、この衝突によって受ける力のレンズ表面に平行な成分がせん断力として作用する。特に、剥離のうち、レンズ基材１２と接着層１４の界面における剥離が最も生じ易いことから、接着層１４とレンズ基材１２の密着性に注目している。
また、内側部分のレンズ表面の調光膜及び接着層１４に傷があると、その部分からせん断力ＳＦが作用して剥離の起点となり易い。